(57)【要約】【課題】  大豆蛋白含有繊維、又は、該繊維と他の繊維とからなる混用繊維の染色又は捺染方法の提供。【解決手段】  下記の黄色染料（Ｉ）、赤色染料（ＩＩＩ）及び青色染料（ＶＩ）から選ばれる１種以上の染料を用いて染色又は捺染する。2006022447.tif 000083（Ｉ）2006022447.tif 000084（ＩＩＩ）2006022447.tif 000085（ＶＩ）［式中、ｍ１は１〜３の整数、Ｒ１、Ｒ２は水素、アルキル等、Ｘ１はハロゲン等、Ｘ２及びＸ１１は繊維反応基、ｍ３は０又は１、Ｒ９は水素、アルキル等、Ｘ５、Ｘ６及びＸ１２はハロゲン等、Ｍｅは銅イオンを表す。］【選択図】  なし【特許請求の範囲】
【請求項１】
下記の黄色反応染料ａ）、赤色反応染料ｂ）及び青色反応染料ｃ）の３つの反応染料から選ばれる一つ以上の染料を用いることを特徴とする大豆蛋白含有繊維、又は、該大豆蛋白含有繊維と他の繊維とからなる混用繊維の染色方法。
ａ）遊離酸の形で表すと、下式（Ｉ）又は（ＩＩ）で示される黄色反応染料、
ｂ）遊離酸の形で表すと、下式（ＩＩＩ）〜（Ｖ）のいずれかで示される赤色反応染料、
ｃ）遊離酸の形で表すと、下式（ＶＩ）〜（ＸＩ）のいずれかで示される青色反応染料
2006022447.tif 000058
（Ｉ）
［式（Ｉ）中、ｍ１は１〜３の整数を表す。Ｒ１及びＲ２はそれぞれ独立に水素原子、アルキル基、アルコキシ基、アルキルカルボニルアミノ基又はウレイド基を表す。
Ｘ１はハロゲン原子又は下式（１ａ）で示される基を表し、Ｘ２は下式（１ｂ）で示される基を表す。
−Ｎ（Ｒ３）−Ａ−Ｙ１                  （１ａ）
−Ｎ（Ｒ４）−Ｂ−Ｙ２                  （１ｂ）
（式中、Ｒ３及びＲ４はそれぞれ独立に水素原子又はアルキル基を表す。Ａ及びＢはそれぞれ独立にフェニレン基を表し、該フェニレン基における１〜３個の水素原子は１〜３個の置換基で置換されていてもよい。Ｙ１は−ＳＯ２ＣＨ＝ＣＨ２又は−ＳＯ２ＣＨ２ＣＨ２Ｌ１を表し、Ｙ２は−ＳＯ２ＣＨ＝ＣＨ２又は−ＳＯ２ＣＨ２ＣＨ２Ｌ２を表す。Ｌ１及びＬ２はそれぞれ独立にアルカリの作用で脱離する基を表す。）］
2006022447.tif 000059
（ＩＩ）
［式（ＩＩ）中、ｍ２は０〜２の整数を表す。Ｒ５及びＲ６はそれぞれ独立に水素原子、アルキル基、アルコキシ基、アルキルカルボニルアミノ基又はウレイド基を表す。Ｒ７は水素原子又はアルキル基を表す。
Ｘ３は下式（２ａ）で示される基を表す。
−Ｎ（Ｒ８）−Ｄ１−Ｙ３                （２ａ）
（式中、Ｒ８は水素原子又はアルキル基を表す。Ｄ１はフェニレン基を表し、該フェニレン基における１〜３個の水素原子は１〜３個の置換基で置換されていてもよい。Ｙ３は−ＳＯ２ＣＨ＝ＣＨ２又は−ＳＯ２ＣＨ２ＣＨ２Ｌ３を表す。Ｌ３はアルカリの作用で脱離する基を表す。）
Ｘ４は置換されていてもよいフェニルアミノ基を表す。該フェニルアミノ基におけるフェニルの１〜３個の水素原子は１〜３個の置換基で置換されていてもよい。また、フェニルアミノ基におけるアミノの１個の水素原子は１個の置換基で置換されていてもよい。］
2006022447.tif 000060
（ＩＩＩ）
［式（ＩＩＩ）中、ｍ３は０又は１を表す。Ｒ９は水素原子、アルキル基又はアルコキシ基を表す。Ｘ５はハロゲン原子又は下式（３ａ）で示される基を表す。
−Ｎ（Ｒ１０）−Ｄ２−Ｙ４            （３ａ）
（式中、Ｒ１０は水素原子又はアルキル基を表す。Ｄ２はフェニレン基を表し、該フェニレン基における１〜３個の水素原子は１〜３個の置換基で置換されていてもよい。Ｙ４は−ＳＯ２ＣＨ＝ＣＨ２又は−ＳＯ２ＣＨ２ＣＨ２Ｌ４を表す。Ｌ４はアルカリの作用で脱離する基を表す。）
Ｘ６は下式（３ｂ）で示される基を表す。
−Ｎ（Ｒ１１）−Ｅ１−Ｙ５                （３ｂ）
（式中、Ｒ１１は水素原子又はアルキル基を表す。Ｅ１はフェニレン基を表し、該フェニレン基における１〜３個の水素原子は１〜３個の置換基で置換されていてもよい。Ｙ５は−ＳＯ２ＣＨ＝ＣＨ２又は−ＳＯ２ＣＨ２ＣＨ２Ｌ５を表す。Ｌ５はアルカリの作用で脱離する基を表す。）］
2006022447.tif 000061
（ＩＶ）
［式（ＩＶ）中、ｍ４は１〜３の整数を表す。Ｘ７は下式（４ａ）で示される基を表す。
−Ｎ（Ｒ１２）−Ｅ２−Ｙ６            （４ａ）
（式中、Ｒ１２は水素原子又はアルキル基を表す。Ｅ２はフェニレン基を表し、該フェニレン基における１〜３個の水素原子は１〜３個の置換基で置換されていてもよい。Ｙ６は−ＳＯ２ＣＨ＝ＣＨ２又は−ＳＯ２ＣＨ２ＣＨ２Ｌ６を表す。Ｌ６はアルカリの作用で脱離する基を表す。）
Ｘ８はハロゲン原子、フェニルアミノ基、モルホリノ基、ピペリジノ基又はピペラジノ基を表す。また、Ｘ８で表されるフェニルアミノ基におけるフェニルの１〜３個の水素原子は１〜３個の置換基で置換されていてもよい。そして、フェニルアミノ基におけるアミノの１個の水素原子は１個の置換基で置換されていてもよい。］
2006022447.tif 000062
（Ｖ）
［式（Ｖ）中、Ｍ１はフェニル基を表し、該フェニル基における１〜３個の水素原子は、それぞれ、１〜３個の置換基で置換されていてもよい。Ｍ２はフェニレン基を表し、該フェニレン基における１〜３個の水素原子は、それぞれ、１〜３個の置換基で置換されていてもよい。
Ｒ１３及びＲ１４はそれぞれ独立に水素原子又はアルキル基を表す。Ｒ１５はフェニルアミノ基を表す。また、該フェニルアミノ基におけるフェニルの１〜３個の水素原子は１〜３個の置換基で置換されていてもよい。そして、フェニルアミノ基におけるアミノの１個の水素原子は１個の置換基で置換されていてもよい。
Ｘ９は下式（５ａ）で示される基を表し、Ｘ１０はハロゲン原子を表す。
−Ｎ（Ｒ１６）−Ｇ−Ｙ７            （５ａ）
（式中、Ｒ１６は水素原子又はアルキル基を表す。Ｇはフェニレン基又は炭素数２〜４の直鎖状アルキレン基を表す。Ｇで表されるフェニレン基における１〜３個の水素原子は、１〜３個の置換基で置換されていてもよい。Ｙ７は−ＳＯ２ＣＨ＝ＣＨ２又は−ＳＯ２ＣＨ２ＣＨ２Ｌ７を表し、Ｌ７はアルカリの作用で脱離する基を表す。）］
2006022447.tif 000063
（ＶＩ）
［式（ＶＩ）中、Ｍｅは原子番号が２７〜２９の金属イオンを表し、Ｘ１１は下式（６ａ）で示される基を表し、Ｘ１２はハロゲン原子を表す。
−Ｎ（Ｒ１７）−Ｈ０−Ｙ８          （６ａ）
（式中、Ｒ１７は水素原子又はアルキル基を表す。Ｈ０はフェニレン基を表し、該フェニレン基における１〜３個の水素原子は１〜３個の置換基で置換されていてもよい。Ｙ８は−ＳＯ２ＣＨ＝ＣＨ２又は−ＳＯ２ＣＨ２ＣＨ２Ｌ８を表す。Ｌ８はアルカリの作用で脱離する基を表す。）］
2006022447.tif 000064
（ＶＩＩ）
［式（ＶＩＩ）中、Ｗ１及びＷ２はそれぞれ独立に水素原子、ハロゲン原子、アルキル基又はアルコキシ基を表す。Ｐ１及びＰ２はそれぞれ独立に水素原子、ハロゲン原子、アルキル基、アルコキシ基又はカルボキシル基を表す。Ｘ１３は下式（７ａ）で示される基を表す。
−Ｎ（Ｒ１８）−Ｉ０−Ｙ９          （７ａ）
（式中、Ｒ１８は水素原子又はアルキル基を表す。Ｉ０はフェニレン基を表し、該フェニレン基における１〜３個の水素原子は１〜３個の置換基で置換されていてもよい。Ｙ９は−ＳＯ２ＣＨ＝ＣＨ２又は−ＳＯ２ＣＨ２ＣＨ２Ｌ９を表す。Ｌ９はアルカリの作用で脱離する基を表す。）
Ｘ１４はハロゲン原子又はアルキルアミノ基を表す。該アルキルアミノ基中のアルキルにおける１〜３個の水素原子は１〜３個の置換基で置換されていてもよい。］
2006022447.tif 000065
（ＶＩＩＩ）
［式（ＶＩＩＩ）中、Ｘ１５は下式（８ａ）で示される基を表す。
−ＮＨ−Ｊ−Ｙ１０        （８ａ）
（式中、Ｊはフェニレン基を表す。該フェニレン基における１〜３個の水素原子は１〜３個の置換基で置換されていてもよい。Ｙ１０は−ＳＯ２ＣＨ＝ＣＨ２又は−ＳＯ２ＣＨ２ＣＨ２Ｌ１０を表す。Ｌ１０はアルカリの作用で脱離する基を表す。）］
2006022447.tif 000066
（ＩＸ）
［式（ＩＸ）中、ｍ５は１〜３の整数を表す。Ｘ１７はハロゲン原子を表す。Ｘ１６は下式（９ａ）で示される基を表す。
−Ｎ（Ｒ１９）−Ｋ０−Ｙ１１      （９ａ）
（式中、Ｒ１９は水素原子又はアルキル基を表す。Ｒ１９で表されるアルキル基における１〜３個の水素原子は１〜３個の置換基で置換されていてもよい。Ｋ０はフェニレン基を表し、該フェニレン基における１〜３個の水素原子は１〜３個の置換基で置換されていてもよい。Ｙ１１は−ＳＯ２ＣＨ＝ＣＨ２又は−ＳＯ２ＣＨ２ＣＨ２Ｌ１１を表す。Ｌ１１はアルカリの作用で脱離する基を表す。）］
2006022447.tif 000067
（Ｘ）
［式（Ｘ）中、Ｘ１８及びＸ１９はそれぞれ独立にハロゲン原子を表す。Ｒ２０及びＲ２１はそれぞれ独立に水素原子又はアルキル基を表す。該アルキル基における１〜３個の水素原子は１〜３個の置換基で置換されていてもよい。Ｘ２０は下式（１０ａ）で示される基を表す。
−Ｎ（Ｒ２２）−Ｑ−Ｙ１２            （１０ａ）
（式中、Ｒ２２は水素原子又はアルキル基を表す。該アルキル基における１〜３個の水素原子は１〜３個の置換基で置換されていてもよい。Ｑはフェニレン基を表す。該フェニレン基における１〜３個の水素原子は１〜３個の置換基で置換されていてもよい。Ｙ１２は−ＳＯ２ＣＨ＝ＣＨ２又は−ＳＯ２ＣＨ２ＣＨ２Ｌ１２を表す。Ｌ１２はアルカリの作用で脱離する基を表す。）］
2006022447.tif 000068
（ＸＩ）
［式（ＸＩ）中、Ｙ１３及びＹ１４はそれぞれ独立に−ＳＯ２ＣＨ＝ＣＨ２又は−ＳＯ２ＣＨ２ＣＨ２Ｌ１３を表す。Ｌ１３はアルカリの作用で脱離する基を表す。］
【請求項２】
反応染料が、黄色反応染料ａ）である請求項１に記載の染色方法。
【請求項３】
反応染料が、赤色反応染料ｂ）である請求項１に記載の染色方法。
【請求項４】
反応染料が、青色反応染料ｃ）である請求項１に記載の染色方法。
【請求項５】
黄色反応染料ａ）が、式（Ｉ）で示される染料である請求項２に記載の染色方法。
【請求項６】
黄色反応染料ａ）が、式（Ｉ）及び式（ＩＩ）で示される染料の混合物である請求項２に記載の染色方法。
【請求項７】
赤色反応染料ｂ）が、式（ＩＩＩ）で示される染料、式（ＩＶ）で示される染料又は式（Ｖ）で示される染料である請求項３に記載の染色方法。
【請求項８】
赤色反応染料ｂ）が、式（ＩＩＩ）及び式（ＩＶ）で示される染料の混合物である請求項３に記載の染色方法。
【請求項９】
青色反応染料ｃ）が、式（ＶＩ）で示される染料又は式（ＩＸ）で示される染料である請求項４に記載の染色方法。
【請求項１０】
青色反応染料ｃ）が、式（ＶＩ）及び式（ＶＩＩ）で示される染料の混合物である請求項４に記載の染色方法。
【請求項１１】
青色反応染料ｃ）が、式（ＶＩ）、式（ＶＩＩＩ）及び式（ＩＸ）で示される染料の混合物である請求項４に記載の染色方法。
【請求項１２】
青色反応染料ｃ）が、式（ＶＩ）、式（ＶＩＩ）及び式（ＩＸ）で示される染料の混合物である請求項４に記載の染色方法。
【請求項１３】
青色反応染料ｃ）が、式（ＶＩ）、式（ＶＩＩ）及び式（ＸＩ）で示される染料の混合物である請求項４に記載の染色方法。
【請求項１４】
黄色反応染料ａ）が、遊離酸の形で表すと、下式（ＸＩＩ）で示される染料、下式（ＸＩＩＩ）で示される染料又は下式（ＸＩＶ）で示される染料である請求項１〜１３のいずれかに記載の染色方法。
2006022447.tif 000069
（ＸＩＩ）
［式中、Ｒ４及びＹ２は請求項１記載と同じ定義である。］
2006022447.tif 000070
（ＸＩＩＩ）
［式中、Ｒ３、Ｒ４、Ｙ１及びＹ２は請求項１記載と同じ定義である。］
2006022447.tif 000071
（ＸＩＶ）
［式中、Ｒ８、Ｘ４及びＹ３は請求項１記載と同じ定義である。］
【請求項１５】
赤色反応染料が、遊離酸の形で表すと、下式（ＸＶ）で示される染料、下式（ＸＶＩ）で示される染料、下式（ＸＶＩＩ）で示される染料、下式（ＸＶＩＩＩ）で示される染料又は下式（ＸＩＸ）で示される染料である請求項１〜１４のいずれかに記載の染色方法。
2006022447.tif 000072
（ＸＶ）
［式中、Ｒ１１及びＹ５は請求項１記載と同じ定義である。］
2006022447.tif 000073
（ＸＶＩ）
［式中、Ｒ１０、Ｒ１１、Ｙ４及びＹ５は請求項１記載と同じ定義である。］
2006022447.tif 000074
（ＸＶＩＩ）
［式中、Ｒ１２及びＹ６は請求項１記載と同じ定義である。］
2006022447.tif 000075
（ＸＶＩＩＩ）
［式中、Ｒ１２及びＹ６は請求項１記載と同じ定義である。］
2006022447.tif 000076
（ＸＩＸ）
［式中、Ｒ１５、Ｒ１６及びＹ７は請求項１記載と同じ定義である。Ｙ１５は−ＳＯ２ＣＨ＝ＣＨ２又は−ＳＯ２ＣＨ２ＣＨ２Ｌ１３を表す。Ｌ１３はアルカリの作用で脱離する基を表す。］
【請求項１６】
青色反応染料が、遊離酸の形で表すと、下式（ＸＸ）で示される染料、下式（ＸＸＩ）で示される染料、下式（ＸＸＩＩ）で示される染料、下式（ＸＸＩＩＩ）で示される染料、下式（ＸＸＩＶ）で示される染料又は下式（ＸＸＶ）で示される染料である請求項１〜１５のいずれかに記載の染色方法。
2006022447.tif 000077
（ＸＸ）
［式中、Ｒ１７及びＹ８は請求項１記載と同じ定義である。］
2006022447.tif 000078
（ＸＸＩ）
［式中、Ｒ１８、Ｘ１４及びＹ９は請求項１記載と同じ定義である。］
2006022447.tif 000079
（ＸＸＩＩ）
［式中、Ｙ１０は請求項１記載と同じ定義である。］
2006022447.tif 000080
（ＸＸＩＩＩ）
［式中、Ｒ１９及びＹ１１は請求項１記載と同じ定義である。］
2006022447.tif 000081
（ＸＸＩＶ）
［式中、Ｒ２２及びＹ１２は請求項１記載と同じ定義である。］
2006022447.tif 000082
（ＸＸＶ）
【発明の詳細な説明】
【技術分野】
【０００１】
本発明は、大豆蛋白含有繊維又は該繊維と他の繊維とからなる混用繊維の染色方法に関する。
【背景技術】
【０００２】
近年、大豆から得られる蛋白質を原料とした大豆蛋白含有繊維が開発され（特許文献１を参照）、非常に軽量でカシミヤのような手触りと絹のような光沢を兼ね備え、絹、羊毛やセルロース繊維（木綿等）等の天然繊維に劣らない通気性と保温性を有している点から注目されている。
しかしながら、本発明者の知る限りにおいて、大豆蛋白含有繊維又は該繊維と他の繊維とからなる混用繊維の染色方法に関する技術は開発されていない。
【０００３】
【特許文献１】ＷＯ  ０３０５６７６号公報（特許請求の範囲等を参照）
【発明の開示】
【発明が解決しようとする課題】
【０００４】
上記事情に鑑みて、本発明は、大豆蛋白含有繊維又は該繊維と他の繊維とからなる混用繊維の染色方法を提供することを目的とする。
本発明者は、鋭意検討した結果、特定の黄色反応染料ａ）、赤色反応染料ｂ）及び青色反応染料ｃ）の３つの反応染料から選ばれる一つ以上の染料を用いると、上記課題を解決できることを見出して、本発明を完成するに至った。
【課題を解決するための手段】
【０００５】
すなわち、本発明は、下記の黄色反応染料ａ）、赤色反応染料ｂ）及び青色反応染料ｃ）の３つの反応染料から選ばれる一つ以上の染料を用いることを特徴とする大豆蛋白含有繊維、又は、該大豆蛋白含有繊維と他の繊維とからなる混用繊維の染色方法を提供するものである。
ａ）遊離酸の形で表すと、下式（Ｉ）又は（ＩＩ）で示される黄色反応染料、
ｂ）遊離酸の形で表すと、下式（ＩＩＩ）〜（Ｖ）のいずれかで示される赤色反応染料、
ｃ）遊離酸の形で表すと、下式（ＶＩ）〜（ＸＩ）のいずれかで示される青色反応染料
【０００６】
2006022447.tif 000002
（Ｉ）
【０００７】
［式（Ｉ）中、ｍ１は１〜３の整数を表す。Ｒ１及びＲ２はそれぞれ独立に水素原子、アルキル基、アルコキシ基、アルキルカルボニルアミノ基又はウレイド基を表す。
Ｘ１はハロゲン原子又は下式（１ａ）で示される基を表し、Ｘ２は下式（１ｂ）で示される基を表す。
−Ｎ（Ｒ３）−Ａ−Ｙ１                  （１ａ）
−Ｎ（Ｒ４）−Ｂ−Ｙ２                  （１ｂ）
（式中、Ｒ３及びＲ４はそれぞれ独立に水素原子又はアルキル基を表す。Ａ及びＢはそれぞれ独立にフェニレン基を表し、該フェニレン基における１〜３個の水素原子は１〜３個の置換基で置換されていてもよい。Ｙ１は−ＳＯ２ＣＨ＝ＣＨ２又は−ＳＯ２ＣＨ２ＣＨ２Ｌ１を表し、Ｙ２は−ＳＯ２ＣＨ＝ＣＨ２又は−ＳＯ２ＣＨ２ＣＨ２Ｌ２を表す。Ｌ１及びＬ２はそれぞれ独立にアルカリの作用で脱離する基を表す。）］
【０００８】
2006022447.tif 000003
（ＩＩ）
［式（ＩＩ）中、ｍ２は０〜２の整数を表す。Ｒ５及びＲ６はそれぞれ独立に水素原子、アルキル基、アルコキシ基、アルキルカルボニルアミノ基又はウレイド基を表す。Ｒ７は水素原子又はアルキル基を表す。
Ｘ３は下式（２ａ）で示される基を表す。
−Ｎ（Ｒ８）−Ｄ１−Ｙ３                （２ａ）
（式中、Ｒ８は水素原子又はアルキル基を表す。Ｄ１はフェニレン基を表し、該フェニレン基における１〜３個の水素原子は１〜３個の置換基で置換されていてもよい。Ｙ３は−ＳＯ２ＣＨ＝ＣＨ２又は−ＳＯ２ＣＨ２ＣＨ２Ｌ３を表す。Ｌ３はアルカリの作用で脱離する基を表す。）
Ｘ４は置換されていてもよいフェニルアミノ基を表す。該フェニルアミノ基におけるフェニルの１〜３個の水素原子は１〜３個の置換基で置換されていてもよい。また、フェニルアミノ基におけるアミノの１個の水素原子は１個の置換基で置換されていてもよい。］
【０００９】
2006022447.tif 000004
（ＩＩＩ）
【００１０】
［式（ＩＩＩ）中、ｍ３は０又は１を表す。Ｒ９は水素原子、アルキル基又はアルコキシ基を表す。Ｘ５はハロゲン原子又は下式（３ａ）で示される基を表す。
−Ｎ（Ｒ１０）−Ｄ２−Ｙ４            （３ａ）
（式中、Ｒ１０は水素原子又はアルキル基を表す。Ｄ２はフェニレン基を表し、該フェニレン基における１〜３個の水素原子は１〜３個の置換基で置換されていてもよい。Ｙ４は−ＳＯ２ＣＨ＝ＣＨ２又は−ＳＯ２ＣＨ２ＣＨ２Ｌ４を表す。Ｌ４はアルカリの作用で脱離する基を表す。）
Ｘ６は下式（３ｂ）で示される基を表す。
−Ｎ（Ｒ１１）−Ｅ１−Ｙ５                （３ｂ）
（式中、Ｒ１１は水素原子又はアルキル基を表す。Ｅ１はフェニレン基を表し、該フェニレン基における１〜３個の水素原子は１〜３個の置換基で置換されていてもよい。Ｙ５は−ＳＯ２ＣＨ＝ＣＨ２又は−ＳＯ２ＣＨ２ＣＨ２Ｌ５を表す。Ｌ５はアルカリの作用で脱離する基を表す。）］
【００１１】
2006022447.tif 000005
（ＩＶ）
【００１２】
［式（ＩＶ）中、ｍ４は１〜３の整数を表す。Ｘ７は下式（４ａ）で示される基を表す。
−Ｎ（Ｒ１２）−Ｅ２−Ｙ６            （４ａ）
（式中、Ｒ１２は水素原子又はアルキル基を表す。Ｅ２はフェニレン基を表し、該フェニレン基における１〜３個の水素原子は１〜３個の置換基で置換されていてもよい。Ｙ６は−ＳＯ２ＣＨ＝ＣＨ２又は−ＳＯ２ＣＨ２ＣＨ２Ｌ６を表す。Ｌ６はアルカリの作用で脱離する基を表す。）
Ｘ８はハロゲン原子、フェニルアミノ基、モルホリノ基、ピペリジノ基又はピペラジノ基を表す。また、Ｘ８で表されるフェニルアミノ基におけるフェニルの１〜３個の水素原子は１〜３個の置換基で置換されていてもよい。そして、フェニルアミノ基におけるアミノの１個の水素原子は１個の置換基で置換されていてもよい。］
【００１３】
2006022447.tif 000006
（Ｖ）
【００１４】
［式（Ｖ）中、Ｍ１はフェニル基を表し、該フェニル基における１〜３個の水素原子は、それぞれ、１〜３個の置換基で置換されていてもよい。Ｍ２はフェニレン基を表し、該フェニレン基における１〜３個の水素原子は、それぞれ、１〜３個の置換基で置換されていてもよい。
Ｒ１３及びＲ１４はそれぞれ独立に水素原子又はアルキル基を表す。Ｒ１５はフェニルアミノ基を表す。また、該フェニルアミノ基におけるフェニルの１〜３個の水素原子は１〜３個の置換基で置換されていてもよい。そして、フェニルアミノ基におけるアミノの１個の水素原子は１個の置換基で置換されていてもよい。
Ｘ９は下式（５ａ）で示される基を表し、Ｘ１０はハロゲン原子を表す。
−Ｎ（Ｒ１６）−Ｇ−Ｙ７            （５ａ）
（式中、Ｒ１６は水素原子又はアルキル基を表す。Ｇはフェニレン基又は炭素数２〜４の直鎖状アルキレン基を表す。Ｇで表されるフェニレン基における１〜３個の水素原子は、１〜３個の置換基で置換されていてもよい。Ｙ７は−ＳＯ２ＣＨ＝ＣＨ２又は−ＳＯ２ＣＨ２ＣＨ２Ｌ７を表し、Ｌ７はアルカリの作用で脱離する基を表す。）］
【００１５】
2006022447.tif 000007
（ＶＩ）
【００１６】
［式（ＶＩ）中、Ｍｅは原子番号が２７〜２９の金属イオンを表し、Ｘ１１は下式（６ａ）で示される基を表し、Ｘ１２はハロゲン原子を表す。
−Ｎ（Ｒ１７）−Ｈ０−Ｙ８          （６ａ）
（式中、Ｒ１７は水素原子又はアルキル基を表す。Ｈ０はフェニレン基を表し、該フェニレン基における１〜３個の水素原子は１〜３個の置換基で置換されていてもよい。Ｙ８は−ＳＯ２ＣＨ＝ＣＨ２又は−ＳＯ２ＣＨ２ＣＨ２Ｌ８を表す。Ｌ８はアルカリの作用で脱離する基を表す。）］
【００１７】
2006022447.tif 000008
（ＶＩＩ）
【００１８】
［式（ＶＩＩ）中、Ｗ１及びＷ２はそれぞれ独立に水素原子、ハロゲン原子、アルキル基又はアルコキシ基を表す。Ｐ１及びＰ２はそれぞれ独立に水素原子、ハロゲン原子、アルキル基、アルコキシ基又はカルボキシル基を表す。Ｘ１３は下式（７ａ）で示される基を表す。
−Ｎ（Ｒ１８）−Ｉ０−Ｙ９          （７ａ）
（式中、Ｒ１８は水素原子又はアルキル基を表す。Ｉ０はフェニレン基を表し、該フェニレン基における１〜３個の水素原子は１〜３個の置換基で置換されていてもよい。Ｙ９は−ＳＯ２ＣＨ＝ＣＨ２又は−ＳＯ２ＣＨ２ＣＨ２Ｌ９を表す。Ｌ９はアルカリの作用で脱離する基を表す。）
Ｘ１４はハロゲン原子又はアルキルアミノ基を表す。該アルキルアミノ基中のアルキルにおける１〜３個の水素原子は１〜３個の置換基で置換されていてもよい。］
【００１９】
2006022447.tif 000009
（ＶＩＩＩ）
［式（ＶＩＩＩ）中、Ｘ１５は下式（８ａ）で示される基を表す。
−ＮＨ−Ｊ−Ｙ１０        （８ａ）
（式中、Ｊはフェニレン基を表す。該フェニレン基における１〜３個の水素原子は１〜３個の置換基で置換されていてもよい。Ｙ１０は−ＳＯ２ＣＨ＝ＣＨ２又は−ＳＯ２ＣＨ２ＣＨ２Ｌ１０を表す。Ｌ１０はアルカリの作用で脱離する基を表す。）］
【００２０】
2006022447.tif 000010
（ＩＸ）
［式（ＩＸ）中、ｍ５は１〜３の整数を表す。Ｘ１７はハロゲン原子を表す。Ｘ１６は下式（９ａ）で示される基を表す。
−Ｎ（Ｒ１９）−Ｋ０−Ｙ１１      （９ａ）
（式中、Ｒ１９は水素原子又はアルキル基を表す。Ｒ１９で表されるアルキル基における１〜３個の水素原子は１〜３個の置換基で置換されていてもよい。Ｋ０はフェニレン基を表し、該フェニレン基における１〜３個の水素原子は１〜３個の置換基で置換されていてもよい。Ｙ１１は−ＳＯ２ＣＨ＝ＣＨ２又は−ＳＯ２ＣＨ２ＣＨ２Ｌ１１を表す。Ｌ１１はアルカリの作用で脱離する基を表す。）］
【００２１】
2006022447.tif 000011
（Ｘ）
［式（Ｘ）中、Ｘ１８及びＸ１９はそれぞれ独立にハロゲン原子を表す。Ｒ２０及びＲ２１はそれぞれ独立に水素原子又はアルキル基を表す。該アルキル基における１〜３個の水素原子は１〜３個の置換基で置換されていてもよい。Ｘ２０は下式（１０ａ）で示される基を表す。
−Ｎ（Ｒ２２）−Ｑ−Ｙ１２            （１０ａ）
（式中、Ｒ２２は水素原子又はアルキル基を表す。該アルキル基における１〜３個の水素原子は１〜３個の置換基で置換されていてもよい。Ｑはフェニレン基を表す。該フェニレン基における１〜３個の水素原子は１〜３個の置換基で置換されていてもよい。Ｙ１２は−ＳＯ２ＣＨ＝ＣＨ２又は−ＳＯ２ＣＨ２ＣＨ２Ｌ１２を表す。Ｌ１２はアルカリの作用で脱離する基を表す。）］
【００２２】
2006022447.tif 000012
（ＸＩ）
［式（ＸＩ）中、Ｙ１３及びＹ１４はそれぞれ独立に−ＳＯ２ＣＨ＝ＣＨ２又は−ＳＯ２ＣＨ２ＣＨ２Ｌ１３を表す。Ｌ１３はアルカリの作用で脱離する基を表す。］
【発明の効果】
【００２３】
本発明によれば、大豆蛋白含有繊維を均一に所望の色相に染色することができ、染色再現性も良好である。
また、本発明によれば、大豆蛋白含有繊維と他の繊維とからなる混用繊維を均一に所望の色相に染色することができ、染色再現性も良好である。
【発明を実施するための最良の形態】
【００２４】
以下、本発明を詳細に説明する。
本発明において染色される大豆蛋白含有繊維は、例えば、上記特許文献１に記載のものが挙げられる。大豆蛋白含有繊維と他の繊維との混用繊維における他の繊維としては、例えば、絹及び羊毛等の天然ポリアミド繊維、木綿やレーヨン等の天然セルロース繊維や再生セルロース繊維等が挙げられる。
【００２５】
本発明において、各式で示される反応染料の各置換基におけるアルキルやアルコキシは、好ましくは、炭素数１〜４の直鎖状のアルキルや炭素数１〜４の直鎖状のアルコキシである。また、より好ましいアルキル基はメチル基やエチル基であり、より好ましいアルコキシ基はメトキシ基やエトキシ基である。
【００２６】
上式（１ａ）、（１ｂ）、（２ａ）、（３ａ）、（３ｂ）、（４ａ）、（５ａ）、（６ａ）、（７ａ）、（９ａ）及び（１０ａ）において、Ｒ３、Ｒ４、Ｒ８、Ｒ１０〜Ｒ１２、Ｒ１６〜Ｒ１９及びＲ２２は、それぞれ独立に、水素原子又はアルキル基を表し、水素原子、メチル基又はエチル基が好ましい。
【００２７】
上式（１ａ）、（１ｂ）、（２ａ）、（３ａ）、（３ｂ）、（４ａ）、（５ａ）、（６ａ）、（７ａ）、（８ａ）、（９ａ）及び（１０ａ）において、Ａ〜Ｋ及びＱは、それぞれ独立に置換されていてもよいフェニレン基を表す。該フェニレン基における１〜３個の水素原子は、それぞれ独立に、メチル基やエチル基等のアルキル基、塩素原子や臭素原子等のハロゲン原子及びスルホ基（−ＳＯ３Ｈ）の群から選ばれる１〜３個の置換基で置換されていてもよい。好ましいＡ〜Ｋ及びＱは、上記フェニレン基における１〜２個の水素原子が、それぞれ独立に、上記のアルキル基、ハロゲン原子及びスルホ基の群から選ばれる１〜２個の置換基で置換されていてもよい。
【００２８】
上述したフェニレン基としては、次に記載の基が例示される。
【００２９】
2006022447.tif 000013
【００３０】
［式中の上記フェニレン基の例示において、＊印は、−Ｙ１〜−Ｙ１２基のいずれかに結合することを示している。］
【００３１】
上式（１ａ）、（１ｂ）、（２ａ）、（３ａ）、（３ｂ）、（４ａ）、（５ａ）、（６ａ）、（７ａ）、（８ａ）、（９ａ）、（１０ａ）、（ＸＩ）及び（ＸＩＸ）におけるＹ１〜Ｙ１５は、それぞれ独立に−ＳＯ２ＣＨ＝ＣＨ２を表すか、又は、−ＳＯ２ＣＨ２ＣＨ２Ｌ１〜−ＳＯ２ＣＨ２ＣＨ２Ｌ１３、及び−ＳＯ２ＣＨ２ＣＨ２Ｌ１５を表す。
Ｌ１〜Ｌ１３及びＬ１５は、それぞれ独立にアルカリの作用で脱離する基を表す。
本明細書において、アルカリの作用で脱離する基は、硫酸エステル基、チオ硫酸エステル基、リン酸エステル基、酢酸エステル基又はハロゲン原子を意味する。
【００３２】
上式（Ｉ）、（ＩＩＩ）〜（ＶＩＩ）、（ＩＸ）及び（Ｘ）において、Ｘ１、Ｘ５、Ｘ８、Ｘ１０、Ｘ１２、Ｘ１４、及びＸ１７〜Ｘ１９で示されるハロゲン原子としては、好ましくは塩素原子又はフッ素原子であり、より好ましくは塩素原子である。
【００３３】
式（Ｉ）において、Ｒ１及びＲ２で表されるアルキル基としては、メチル基やエチル基等の炭素数１〜４のアルキル基が挙げられる。
また、式（Ｉ）において、Ｒ１及びＲ２で表されるアルコキシ基としては、メトキシ基やエトキシ基等の炭素数１〜４のアルコキシ基が挙げられる。
Ｒ１及びＲ２で表される上記のアルキル基及びアルコキシ基としては、メチル基やメトキシ基が好ましい。
さらに、式（Ｉ）において、Ｒ１及びＲ２で表されるアルキルカルボニルアミノ基としては、アセチルアミノ基やプロピオニルアミノ基等が挙げられる。
Ｒ１及びＲ２としては、一方が水素原子であり、他方がウレイド基であることが特に好ましい。
【００３４】
式（ＩＩ）において、Ｒ５及びＲ６で表されるアルキル基としては、メチル基やエチル基等の炭素数１〜４のアルキル基が挙げられる。
また、式（ＩＩ）において、Ｒ５及びＲ６で表されるアルコキシ基としては、メトキシ基やエトキシ基等の炭素数１〜４のアルコキシ基が挙げられる。
Ｒ５及びＲ６で表される上記のアルキル基及びアルコキシ基としては、メチル基やメトキシ基が好ましい。
式（ＩＩ）において、Ｒ５及びＲ６で表されるアルキルカルボニルアミノ基としては、アセチルアミノ基やプロピオニルアミノ基等の炭素数２〜４のアルキルカルボニルアミノ基が挙げられる。
Ｒ５及びＲ６としては、水素原子、メチル基又はメトキシ基が好ましい。
式（ＩＩ）において、Ｒ７は水素原子又はアルキル基を表す。該アルキル基としては、メチル基やエチル基等の炭素数１〜４のアルキル基が挙げられる。
式（ＩＩ）において、好ましいＲ７は水素原子である。
【００３５】
式（ＩＩ）において、Ｘ３は上式（２ａ）で示される基を表す。式（２ａ）において、Ｒ８は水素原子又はアルキル基を表す。該アルキル基は、前述したように、メチル基やエチル基等の炭素数１〜４のアルキル基である。式（２ａ）において、Ｄ１はフェニレン基を表し、該フェニレン基における１〜３個の水素原子は前述したように１〜３個の置換基［アルキル基、ハロゲン原子及びスルホ基（−ＳＯ３Ｈ）の群から選ばれる］で置換されていてもよい。
式（ＩＩ）において、Ｘ４は置換されていてもよいフェニルアミノ基を表す。該フェニルアミノ基としては、例えばフェニルにおける１〜３個の水素原子が前述したように１〜３個の置換基［アルキル基、ハロゲン原子及びスルホ基の群から選ばれる］で置換されていてもよい基が挙げられる。
好ましいＸ４としては、上記フェニルにおける１〜２個の水素原子が１〜２個のスルホ基で置換されたフェニルアミノ基が挙げられる。
【００３６】
上式（ＩＩＩ）において、Ｒ９は水素原子、アルキル基又はアルコキシ基を表す。該アルキル基又はアルコキシ基としては、メチル基、エチル基、メトキシ基やエトキシ基等の炭素数１〜４のアルキル基や炭素数１〜４のアルコキシ基が好ましい。特に好ましいＲ９は、メトキシ基である。
【００３７】
上式（ＩＶ）において、Ｘ８は置換されていてもよいフェニルアミノ基を表す。該フェニルアミノ基としては、好ましくは、フェニルにおける１〜２個の水素原子がメチル基やエチル基等の炭素数１〜４のアルキル基、塩素原子や臭素原子等のハロゲン原子及びスルホ基からなる群より選ばれる１〜２個の置換基で置換されていてもよいフェニルアミノ基が挙げられる。
【００３８】
上式（Ｖ）において、Ｍ１はフェニル基を表す。該フェニル基における１〜３個の水素原子は１〜３個の置換基で置換されていてもよい。具体的には、フェニルにおける１〜２個の水素原子が、例えば、メチル基やエチル基等の炭素数１〜４のアルキル基、塩素原子や臭素原子等のハロゲン原子、スルホ基、−ＳＯ２ＣＨ＝ＣＨ２及び−ＳＯ２ＣＨ２ＣＨ２ＯＳＯ３Ｈからなる群より選ばれる１〜２個の置換基で置換されていてもよいフェニル基が好ましい。特に好ましいＭ１としては、フェニルにおける１個の水素原子が１個の−ＳＯ２ＣＨ＝ＣＨ２又は−ＳＯ２ＣＨ２ＣＨ２ＯＳＯ３Ｈで置換されたフェニル基が挙げられる。
【００３９】
上式（Ｖ）において、Ｍ２はフェニレン基を表す。該フェニレン基における１〜３個の水素原子は１〜３個の置換基で置換されていてもよい。具体的には、フェニレンにおける１〜２個の水素原子が、例えばメチル基やエチル基等の炭素数１〜４のアルキル基、塩素原子や臭素原子等のハロゲン原子及びスルホ基の群から選ばれる１〜２個の置換基で置換されていてもよいフェニレン基が好ましい。特に好ましいＭ２としては、フェニレンにおける１個の水素原子が、１個のスルホ基で置換されたフェニレン基が挙げられる。
【００４０】
式（Ｖ）におけるＸ９は、上式（５ａ）で示される基を表す。該式（５ａ）におけるＧは、好ましくは、無置換フェニレン基又は炭素数２〜４の直鎖状アルキレン基を表す。
より好ましいＧは炭素数２〜４の直鎖状アルキレン基であり、特に好ましいＧはエチレン基である。
【００４１】
式（Ｖ）におけるＲ１３及びＲ１４は、それぞれ独立に、水素原子又はアルキル基を表す。好ましいＲ１３及びＲ１４は、それぞれ独立に、水素原子、メチル基又はエチル基である。
【００４２】
式（Ｖ）におけるＲ１５はフェニルアミノ基を表す。該フェニルアミノ基におけるフェニルの１〜２個の水素原子は、メチル基やエチル基等の炭素数１〜４のアルキル基、塩素原子や臭素原子等のハロゲン原子及びスルホ基からなる群より選ばれる１〜２個の置換基で置換されていてもよい。
【００４３】
上式（ＶＩ）におけるＭｅは原子番号２７〜２９の金属イオンを表す。該金属イオンとしては、銅イオンが好ましい。
式（ＶＩ）におけるＸ１１は上式（６ａ）で示される基を表し、Ｘ１２は塩素原子や臭素原子等のハロゲン原子を表す。
式（６ａ）におけるＲ１７は水素原子又はアルキル基を表す。該アルキル基としては、メチル基やエチル基等の炭素数１〜４のアルキル基が挙げられる。式（６ａ）におけるＨ０は、フェニレン基を表す。該フェニレン基における１〜３個の水素原子は、メチル基やエチル基等の炭素数１〜４のアルキル基、塩素原子や臭素原子等のハロゲン原子及びスルホ基の群から選ばれる１〜３個の置換基で置換されていてもよい。
式（６ａ）におけるＹ８は、−ＳＯ２ＣＨ＝ＣＨ２又は−ＳＯ２ＣＨ２ＣＨ２Ｌ８を表す。Ｌ８は、前述したとおり、アルカリの作用で脱離する基である。
【００４４】
上式（ＶＩＩ）において、Ｗ１及びＷ２は、それぞれ独立に水素原子、塩素原子や臭素原子等のハロゲン原子、メチル基やエチル基等の炭素数１〜４のアルキル基又はメトキシ基やエトキシ基等の炭素数１〜４のアルコキシ基を表す。Ｗ１及びＷ２は、好ましくはハロゲン原子であり、特に好ましくは塩素原子である。
【００４５】
式（ＶＩＩ）において、Ｐ１及びＰ２はそれぞれ独立に水素原子、塩素原子や臭素原子等のハロゲン原子、メチル基やエチル基等の炭素数１〜４のアルキル基、メトキシ基やエトキシ基等の炭素数１〜４のアルコキシ基又はカルボキシル基を表す。
式（ＶＩＩ）中のＸ１３は、上式（７ａ）を表し、式（７ａ）中のＲ１８は水素原子又はメチル基やエチル基等の炭素数１〜４のアルキル基を表す。式（ＶＩＩ）中のＩ０は、フェニレン基を表す。該フェニレン基における１〜３個の水素原子は、メチル基やエチル基等の炭素数１〜４のアルキル基やスルホ基等の１〜３個の置換基で置換されていてもよい。
また、式（ＶＩＩ）中のＸ１４は、塩素原子や臭素原子等のハロゲン原子又は置換されていてもよい炭素数１〜４のアルキルアミノ基を表す。
置換されていてもよい炭素数１〜４のアルキルアミノ基としては、例えば、ヒドロキシ基、シアノ基、炭素数１〜４のアルコキシ基、塩素原子や臭素原子等のハロゲン原子やスルホ基で置換されていてもよいアルキルアミノ基が挙げられる。
該アルキルアミノ基として、具体的には、２−ヒドロキシエチルアミノ基、２−ヒドロキシプロピルアミノ基、３−ヒドロキシプロピルアミノ基、３−ヒドロキシブチルアミノ基、４−ヒドロキシブチルアミノ基、２，３−ジヒドロキシプロピルアミノ基、３，４−ジヒドロキシブチルアミノ基、シアノメチルアミノ基、２−シアノエチルアミノ基、３−シアノプロピルアミノ基、メトキシエチルアミノ基、エトキシメチルアミノ基、２−メトキシエチルアミノ基、２−エトキシエチルアミノ基、３−メトキシプロピルアミノ基、３−エトキシプロピルアミノ基、２−ヒドロキシ−３−メトキシプロピルアミノ基、クロロメチルアミノ基、ブロモメチルアミノ基、２−クロロエチルアミノ基、２−ブロモエチルアミノ基、３−クロロプロピルアミノ基、３−ブロモプロピルアミノ基、４−クロロブチルアミノ基、４−ブロモブチルアミノ基、スルホメチルアミノ基、２−スルホエチルアミノ基、３−スルホプロピルアミノ基や４−スルホブチルアミノ基等が挙げられる。
【００４６】
上式（ＶＩＩＩ）におけるＸ１５は、上式（８ａ）で示される基を表す。該式（８ａ）におけるＪはフェニレン基を表し、該フェニレン基における１〜３個の水素原子は１〜３個の置換基で置換されていてもよい。また、式（８ａ）におけるＹ１０は、−ＳＯ２ＣＨ＝ＣＨ２又は−ＳＯ２ＣＨ２ＣＨ２Ｌ１０を表す。Ｌ１０は、上述したように、アルカリの作用で脱離する基である。
【００４７】
上式（ＩＸ）におけるｍ５は１〜３の整数を表す。Ｘ１７はハロゲン原子を表す。
Ｘ１６は上式（９ａ）で示される基を表す。式（９ａ）におけるＲ１９は、水素原子又はアルキル基を表す。該アルキル基は、上述したメチル基やエチル基等の炭素数１〜４のアルキル基である。
Ｒ１９としては、水素原子又はメチル基が好ましい。
式（９ａ）におけるＫ０は、フェニレン基を表し、該フェニレン基における１〜３個の水素原子は１〜３個の置換基で置換されていてもよい。該置換基としては、例えば、メチル基やエチル基等の炭素数１〜４のアルキル基やスルホ基等が挙げられる。
式（９ａ）におけるＹ１１は−ＳＯ２ＣＨ＝ＣＨ２又は−ＳＯ２ＣＨ２ＣＨ２Ｌ１１を表す。また、Ｌ１１は上述したようにアルカリの作用で脱離する基である。
【００４８】
上式（Ｘ）におけるＲ２０及びＲ２１は、好ましくは、それぞれ独立に水素原子又は炭素数１〜４のアルキル基を表す。該炭素数１〜４のアルキル基における１〜３個の水素原子は、スルホ基等の１〜３個の置換基で置換されていてもよい。
特に好ましいＲ２０及びＲ２１は、それぞれ独立に水素原子、メチル基又はエチル基である。
また、式（Ｘ）におけるＸ１８及びＸ１９は、それぞれ独立にハロゲン原子を表す。該ハロゲン原子としては、好ましくは塩素原子又は臭素原子である。
さらに、式（Ｘ）におけるＸ２０は、上式（１０ａ）で示される基を表す。
式（１０ａ）において、Ｒ２２は水素原子又はアルキル基を表す。該アルキル基における１〜３個の水素原子は、例えば、１〜３個のスルホ基又は炭素数１〜４のアルコキシ基で置換されていてもよい。また、式（１０ａ）において、Ｑはフェニレン基を表す。該フェニレン基における１〜３個の水素原子は１〜３個の置換基で置換されていてもよい。該置換基としては、例えば、上述した式（９ａ）におけるフェニレン基Ｋ０における置換基と同様の基が挙げられる。
また、式（１０ａ）において、Ｙ１２は−ＳＯ２ＣＨ＝ＣＨ２又は−ＳＯ２ＣＨ２ＣＨ２Ｌ１２を表す。Ｌ１２は前述したようなアルカリの作用で脱離する基を表す。
【００４９】
上式（ＸＩ）におけるＹ１３及びＹ１４は、それぞれ独立に−ＳＯ２ＣＨ＝ＣＨ２又は−ＳＯ２ＣＨ２ＣＨ２Ｌ１３を表す。Ｌ１３は上述したアルカリの作用で脱離する基を表す。
【００５０】
本発明の染色方法における式（Ｉ）〜（ＸＩ）で示される反応染料は、例えば、特開昭６３−２２５６６４号公報、特開平５−２４７３６６号公報、特開昭５０−１７８号公報、特開２００１−３３５７１９号公報、特開平５−１１７５３８号公報、特開平１１−２２２５６１号公報、特開昭５９−１５４５１号公報、特開平９−２０２７８８号公報、特公昭２６−１９８９号公報、特開昭５６−１２８３８０号公報や特開２００１−２００１７３号公報等に記載の方法により、製造することができる。
【００５１】
本発明において用いられる黄色反応染料ａ）としては、式（Ｉ）で示される染料が好ましい。また、上記黄色反応染料ａ）としては、式（Ｉ）で示される染料と式（ＩＩ）で示される染料の混合物がより好ましい。
上述した黄色反応染料ａ）の化合物又は混合物に混合する赤色反応染料ｂ）としては、式（ＩＩＩ）〜（Ｖ）で示される染料のいずれか１つ以上が好ましい。また、赤色反応染料（ＩＩＩ）〜（Ｖ）の中でも、式（ＩＩＩ）及び（ＩＶ）で示される染料の混合物、又は、式（ＩＩＩ）及び（Ｖ）で示される染料の混合物がより好ましい。
上述した黄色反応染料の単独、又は該黄色反応染料と赤色反応染料の混合物に配合する青色反応染料ｃ）としては、式（ＶＩ）又は（ＩＸ）で示される染料が好ましい。そして、青色反応染料として式（ＶＩ）で示される染料を配合する場合は、さらに式（ＶＩＩ）で示される染料、又は、式（ＶＩＩＩ）若しくは（ＩＸ）で示される染料も混合することがより好ましい。この場合、式（ＩＸ）で示される染料を混合するほうが特に好ましい。
同様に、式（ＶＩ）で示される染料と混合する染料は、式（ＶＩＩＩ）で示される染料よりも式（ＩＸ）で示される染料の方が特に好ましい。
また、青色反応染料として式（ＩＸ）で示される染料と式（ＸＩ）で示される染料との混合物を加えることが殊に好ましい。
本発明の染色方法においては、青色反応染料ｃ）として、式（ＶＩ）で示される染料と式（ＶＩＩ）で示される染料と式（ＩＸ）で示される染料との混合物が最適である。
【００５２】
本発明の染色方法においては、黄色反応染料としては、遊離酸の形で表すと、下式（ＸＩＩ）、（ＸＩＩＩ）又は（ＸＩＶ）で示される染料が好ましい。
2006022447.tif 000014
（ＸＩＩ）
［式中、Ｒ４及びＹ２は前記の意味を表す。］
【００５３】
2006022447.tif 000015
（ＸＩＩＩ）
［式中、Ｒ３、Ｒ４、Ｙ１及びＹ２は前記の意味を表す。］
【００５４】
2006022447.tif 000016
（ＸＩＶ）
［式中、Ｒ８、Ｘ４及びＹ３は前記の意味を表す。］
【００５５】
また、赤色反応染料としては、遊離酸の形で表すと、下式（ＸＶ）、（ＸＶＩ）、（ＸＶＩＩ）、（ＸＶＩＩＩ）又は（ＸＩＸ）で示される染料が好ましい。
【００５６】
2006022447.tif 000017
（ＸＶ）
［式中、Ｒ１１及びＹ５は前記の意味を表す。］
【００５７】
2006022447.tif 000018
（ＸＶＩ）
［式中、Ｒ１０、Ｒ１１、Ｙ４及びＹ５は前記の意味を表す。］
【００５８】
2006022447.tif 000019
（ＸＶＩＩ）
［式中、Ｒ１２及びＹ６は前記の意味を表す。］
【００５９】
2006022447.tif 000020
（ＸＶＩＩＩ）
［式中、Ｒ１２及びＹ６は前記の意味を表す。］
【００６０】
2006022447.tif 000021
（ＸＩＸ）
（式中、Ｒ１５、Ｒ１６、Ｙ７及びＹ１５は前記の意味を表す。）
【００６１】
さらに、青色反応染料としては、遊離酸の形で表すと、下式（ＸＸ）、（ＸＸＩ）、（ＸＸＩＩ）、（ＸＸＩＩＩ）、（ＸＸＩＶ）又は（ＸＸＶ）で示される染料が好ましい。
【００６２】
2006022447.tif 000022
（ＸＸ）
（式中、Ｒ１７及びＹ８は前記の意味を表す。）
【００６３】
2006022447.tif 000023
（ＸＸＩ）
（式中、Ｒ１８、Ｘ１４及びＹ９は前記の意味を表す。）
【００６４】
2006022447.tif 000024
（ＸＸＩＩ）
（式中、Ｙ１０は前記の意味を表す。）
【００６５】
2006022447.tif 000025
（ＸＸＩＩＩ）
（式中、Ｒ１９及びＹ１１は前記の意味を表す。）
【００６６】
2006022447.tif 000026
（ＸＸＩＶ）
（式中、Ｒ２２及びＹ１２は前記の意味を表す。）
【００６７】
2006022447.tif 000027
（ＸＸＶ）
【００６８】
2006022447.tif 000028
（１）
【００６９】
2006022447.tif 000029
（２）
【００７０】
2006022447.tif 000030
（ＸＸＶＩＩＩ）
（式中、Ｘ４は前記の意味を表す。）
【００７１】
2006022447.tif 000031
（５）
【００７２】
2006022447.tif 000032
（ＸＸＸ）
【００７３】
2006022447.tif 000033
（ＸＸＸＩ）
【００７４】
2006022447.tif 000034
（ＸＸＸＩＩ）
【００７５】
2006022447.tif 000035
（ＸＸＸＩＩＩ）
【００７６】
2006022447.tif 000036
（１１）
【００７７】
2006022447.tif 000037
（ＸＸＸＶ）
【００７８】
2006022447.tif 000038
（ＸＸＸＶＩ）
【００７９】
2006022447.tif 000039
（ＸＸＸＶＩＩ）
2006022447.tif 000040
（ＸＸＸＶＩＩＩ）
【００８０】
本発明において、一般式（Ｉ）〜（ＸＩ）で示される反応染料は、遊離酸の形でまたはその塩の形で存在し、特にアルカリ金属及びアルカリ土類金属塩、特にナトリウム塩、カリウム塩、リチウム塩が好ましい。
【００８１】
本発明において使用する反応染料の混合方法は特に限定されるものではなく、染色に用いられる前に予め混合しておいてもよいし、染色時に混合してもよい。
【００８２】
本発明は、上記ａ）、ｂ）及びｃ）で示される反応染料から選ばれる１種以上の染料を用いる大豆蛋白含有繊維、又は、該大豆蛋白含有繊維と他の繊維とからなる混用繊維の染色方法である。
黄色反応染料としては、上式（Ｉ）及び（ＩＩ）で示される染料の一つ以上である。また、赤色反応染料としては、上式（ＩＩＩ）〜（Ｖ）で示される染料の一つ以上である。さらに、青色反応染料としては、上式（ＶＩ）〜（ＸＩ）で示される染料の一つ以上である。
【００８３】
好ましい青色反応染料としては、染料（ＶＩ）の少なくとも１種、染料（ＶＩＩＩ）の少なくとも１種、染料（ＩＸ）の少なくとも１種、染料（Ｘ）の少なくとも１種、染料（ＸＩ）の少なくとも１種、染料（ＶＩ）及び（ＶＩＩ）からそれぞれ選ばれる少なくとも２種、染料（ＶＩ）及び（ＶＩＩＩ）からそれぞれ選ばれる少なくとも２種、染料（ＶＩ）及び（ＩＸ）からそれぞれ選ばれる少なくとも２種、染料（ＩＸ）及び（ＸＩ）からそれぞれ選ばれる少なくとも２種、又は、染料（ＶＩ）、（ＶＩＩ）及び（ＩＸ）からそれぞれ選ばれる少なくとも３種である。
【００８４】
黄色反応染料、赤色反応染料及び青色反応染料の混合割合は、所望の色相、所望の染色形式や各反応染料の染色速度等に応じて、適宜決定することができる。
また、各色反応染料が２種以上の染料混合物であるときは、ある単体染料と他の単体染料との混合割合は、重量比で１：１〜１：３０の範囲であることが好ましい。
【００８５】
本発明に使用する反応染料は、その形態において特に限定されるものではなく、粉末状であってもよく、顆粒状であってもよく、液体状であってもよい。
本発明に使用する各反応染料は、必要に応じて、芒硝や食塩等の無機塩、ナフタレンスルホン酸ソーダ／ホルマリン縮合物、アルキルナフタレンスルホン酸ソーダ／ホルマリン縮合物やアセチルアミノナフトール系化合物等の分散剤；ジ−２−エチルヘキシルテレフタレート系等の粉塵飛散防止剤；酢酸ナトリウム塩や燐酸ナトリウム塩等のｐＨ緩衝剤；ポリ燐酸塩等の硬水軟化剤；染色助剤；その他の染料等を含有することができる。
その他の染料としては、例えば、繊維反応基としてスルファトエチルスルホン基、ビニルスルホン基、モノクロロトリアジン基、モノフルオロトリアジン基、モノニコチン酸トリアジン基、ジクロロトリアジン基、ジフルオロモノクロロピリミジン基及びトリクロロピリミジン基の１種以上を１つ以上有する染料が挙げられる。また、Ｓｕｍｉｆｉｘ、Ｓｕｍｉｆｉｘ  ＨＦ、Ｓｕｍｉｆｉｘ  Ｓｕｐｒａ、Ｒｅｍａｚｏｌ、Ｌｅｖａｆｉｘ  、ＲｅａＮｏｖａ、Ｐｒｏｃｉｏｎ、Ｃｉｂａｃｒｏｎ、Ｂａｓｉｌｅｎ、Ｄｒｉｍａｒｅｎｅ、ｋａｙａｃｉｏｎ、Ｋａｙａｃｅｌｏｎ  Ｒｅａｃｔ等の冠称名で市販されている染料、更には、特開昭５０−１７８号、特開昭５６−９４８３号、特開昭５６−１５４８１号、特開昭５６−１１８９７６号、特開昭５６−１２８３８０号、特開昭５７−２３６５号、特開昭５７−１４３３６０号、特開昭５８−１９１７５５号、特開昭５９−９６１７４号、特開昭６０−１２３５５９号、特開昭６０−２２９９５７号、特開昭６０−２６０６５４号、特開昭６１−１５５４６９号、特開昭６１−２２５２５６号、特開昭６３−７７９７４号、特開平１−１８５３７０号、特開平３−７７０号、特開平５−３２９０７号や特開平６−２８７４６３号の各公報に記載されている染料等が例示される。
【００８６】
本発明に使用する反応染料ａ）、ｂ）及びｃ）は、大豆蛋白含有繊維や該大豆蛋白含有繊維と他の繊維とからなる混用繊維の染色又は捺染に有用である。大豆蛋白含有繊維としては、特に限定されるものではないが、大豆から得られる蛋白質とポリビニルアルコールを原料として用い、場合によっては、ホルマリン等でアセタール化して製造された繊維材料が挙げられる。この繊維材料における大豆蛋白含有率も特に制限されるものではないが、好ましくは１０〜８０重量％である。また、大豆蛋白含有繊維と混用される繊維材料としては、特に限定されないが、木綿やレーヨン等の天然又は再生セルロース系繊維材料、及び、シルクや羊毛等に代表される天然ポリアミド系繊維材料が例示される。
【００８７】
本発明における染色及び捺染の方法としては、特に限定されない。吸尽染色方法では、例えば、無機中性塩（無水芒硝や食塩等）及びアルカリ（炭酸ソーダ、重炭酸ソーダ、第三燐酸ソーダや苛性ソーダ等）の単独又は両方の存在下に染色する方法等が例示される。吸尽染色に用いる無機中性塩や酸結合剤の使用量は、１ｇ／ｌ以上、例えば１００ｇ／ｌ以上用いてもよい。また、これらの無機中性塩やアルカリの染浴への投入は、一度に行ってもよく、分割して投入してもよい。
【００８８】
染色の際には、均染剤、緩染剤や浴中柔軟剤等のその他の染色助剤を併用してもよい。染色温度は通常４０〜９０℃の範囲であり、好ましくは４０〜８０℃の範囲である。
吸尽染色法の別の方法としては、例えば、酸性〜弱酸性の染浴中で、場合によりｐＨを制御しながら、上記の無機中性塩を使用して、約６０〜１００℃程度の温度範囲で、本発明で使用する反応染料を吸尽させ、次いで、６０〜１２０℃の温度範囲で中性〜アルカリ性にｐＨを変化させて、上記の繊維材料を染色する方法等が例示される。
コールドバッチアップ染色法では、無機中性塩（無水芒硝や食塩等）及びアルカリ（苛性ソーダやケイ酸ソーダ等）を用いてパジング後、密閉包装材料中に０〜９０℃の温度範囲（好ましくは１０〜４０℃の温度範囲）で放置して、上記の繊維材料を染色する方法等が例示される。また、連続染色方法では、アルカリ（炭酸ソーダ、重炭酸ソーダや苛性ソーダ等）を染料パジング液に混合してパジング後、乾熱又は蒸熱により上記繊維材料を染色する一浴パジング法が挙げられる。さらに、染料パジング後、無機中性塩（無水芒硝や食塩等）及びアルカリ（苛性ソーダやケイ酸ソーダ等）をパジングし、公知の方法で乾熱又は蒸熱により上記繊維材料を染色する二浴パジング法等が例示される。
捺染方法では、アルカリ（炭酸ソーダや重炭酸ソーダ等）を含む捺染ペーストを印捺後、乾燥、蒸熱して、上記繊維材料を捺染する一相捺染法が挙げられる。また、捺染ペーストを印捺後、無機中性塩（無水芒硝や食塩等）及びアルカリ（苛性ソーダやケイ酸ソーダ等）の溶液の８０℃以上の高温中に投入して上記繊維材料を捺染する二相捺染法で捺染する方法が例示される。
本発明において、染色や捺染時に、均染剤、緩染剤や浴中柔軟剤を併用してもよい。
【００８９】
大豆蛋白含有繊維又は該大豆蛋白繊維と他の繊維とからなる混用繊維上に上記の反応染料を固定させるのに適したアルカリは、例えばアルカリ金属又はアルカリ土類金属と無機酸又は有機酸との水溶性塩基性塩等の化合物である。特に、アルカリ金属の水酸化物、無機酸（弱〜中程度の強さ）のアルカリ金属塩又は有機酸のアルカリ金属塩が挙げられる。これらのうち、特にソーダ塩及びカリウム塩が好ましい。アルカリの具体例としては、苛性ソーダ、苛性カリ、重曹、炭酸ソーダ、蟻酸ソーダ、炭酸カリ、第一燐酸ソーダ、第二燐酸ソーダ、第三燐酸ソーダ、ケイ酸ソーダやトリクロロ酢酸ソーダ等が挙げられる。
【００９０】
上記特定の反応染料を用いる本発明の染色方法によれば、特に吸尽染色において、大豆蛋白含有繊維又は該大豆蛋白繊維と他の繊維とからなる混用繊維を染色する際の染色温度依存性や浴比依存性が小さく、染色再現性や得られる染色物の均染性が優れている。また、本発明の染色方法によれば、上記染色物のビルドアップ性や各種の堅牢度が良好である。そして、本発明の染色方法によれば、反応染料同士の相容性が良好であり、安定した染色を行うことができる。さらに、上記混用繊維の染色において、大豆蛋白繊維と他の繊維を同色に染色することができる。
【実施例】
【００９１】
以下、実施例により本発明を更に詳細に説明するが、本発明はこれらの例に限定されるものではない。なお、例中における％及び部は、特記しない限り、重量％及び重量部を表す。
【００９２】
実施例１
遊離酸の形で表すと、上式（１）で示される染料０．１０ｇ及び無水芒硝５．０ｇを、大豆蛋白含有繊維からなる編み物５ｇをセットした染色装置（浴比１：２０、浴温は６０℃）中に投入し、投入後６０℃で約２０分間編み物を処理し、次いで、炭酸ソーダ２．０ｇを浴中に投入後、６０℃で６０分間編み物を染色した後、洗浄した。斑がなく、均一な黄色の染色物が得られた。染色物の洗濯堅牢度、汗日光堅牢度、耐光堅牢度や塩素堅牢度は良好であり、染色再現性も良好である。
【００９３】
実施例２
遊離酸の形で表すと、上式（２）で示される染料０．１０ｇ及び無水芒硝５．０ｇを、大豆蛋白含有繊維からなる編み物５ｇをセットした染色装置（浴比１：２０、浴温は７０℃）中に投入し、投入後７０℃で約２０分間編み物を処理し、次いで、炭酸ソーダ２．０ｇを浴中に投入後、７０℃で６０分間編み物を染色した後、洗浄した。斑がなく、均一な黄色の染色物が得られた。染色物の洗濯堅牢度、汗日光堅牢度、耐光堅牢度や塩素堅牢度は良好であり、染色再現性も良好である。
【００９４】
実施例３
遊離酸の形で表すと、下式（３）
【００９５】
2006022447.tif 000041
（３）
【００９６】
で示される染料５００部と上式（１）で示される染料５００部を混合して、黄色の染料混合物を得る。この混合物０．１０ｇ及び無水芒硝５．０ｇを、大豆蛋白含有繊維からなる編み物５ｇをセットした染色装置（浴比１：２０、浴温は６０℃）中に投入し、投入後６０℃で約２０分間編み物を処理し、次いで、炭酸ソーダ２．０ｇを浴中に投入し、更に６０℃で６０分間編み物を染色後、洗浄した。斑がなく、均一な黄色の染色物が得られた。染色物の洗濯堅牢度、汗日光堅牢度、耐光堅牢度や塩素堅牢度は良好であり、染色再現性も良好である。
【００９７】
実施例４
遊離酸の形で表すと、下式（４）
【００９８】
2006022447.tif 000042
（４）
【００９９】
で示される染料０．０５ｇ及び無水芒硝５．０ｇを、大豆蛋白含有繊維からなる編み物５ｇをセットした染色装置（浴比１：２０、浴温は６０℃）中に投入し、投入後６０℃で約２０分間編み物を処理し、次いで、炭酸ソーダ２．０ｇを浴中に投入後、更に、６０℃で６０分間編み物を染色後、洗浄する。斑がなく、均一な黄色の染色物が得られ、染色物の洗濯堅牢度、汗日光堅牢度、耐光堅牢度や塩素堅牢度は良好である。また、染色再現性は良好である。
【０１００】
実施例５
遊離酸の形で表すと、上式（１）で示される染料１５０部と上式（４）で示される染料８５０部を混合すると、黄色の反応染料混合物が得られる。この染料混合物０．１０ｇ及び無水芒硝５．０ｇを、大豆蛋白含有繊維からなる編み物５ｇをセットした染色装置（浴比１：２０、浴温は６０℃）中に投入し、投入後６０℃で約２０分間編み物を処理し、次いで、炭酸ソーダ２．０ｇを浴中に投入し、６０℃で６０分間編み物を染色後、洗浄する。斑がなく、均一な黄色の染色物が得られる。染色物の洗濯堅牢度、汗日光堅牢度、耐光堅牢度や塩素堅牢度は良好である。また、染色再現性は良好である。
【０１０１】
実施例６
遊離酸の形で表すと、上式（５）で示される染料０．０５ｇ及び無水芒硝５．０ｇを、大豆蛋白含有繊維からなる編み物５ｇをセットした染色装置（浴比１：２０、浴温は６０℃）中に投入し、投入後６０℃で約２０分間編み物を処理後、炭酸ソーダ２．０ｇを浴中に投入し、６０℃で６０分間編み物を染色後、洗浄した。斑がなく、均一な黄色赤色の染色物が得られた。染色物の洗濯堅牢度、汗日光堅牢度、耐光堅牢度や塩素堅牢度は良好であり、染色再現性も良好である。
【０１０２】
実施例７
遊離酸の形が、下式（６）
【０１０３】
2006022447.tif 000043
（６）
【０１０４】
で示される染料０．０５ｇ及び無水芒硝５．０ｇを、大豆蛋白含有繊維からなる編み物５ｇをセットした染色装置（浴比１：２０、浴温は６０℃）中に投入し、投入後６０℃で約２０分間編み物を処理し、次いで、炭酸ソーダ２．０ｇを浴中に投入した。投入後、６０℃で６０分間編み物を染色後、洗浄した。斑がなく、均一な黄色赤色の染色物が得られた。染色物の洗濯堅牢度、汗日光堅牢度、耐光堅牢度や塩素堅牢度は良好であり、染色再現性も良好である。
【０１０５】
実施例８
遊離酸の形で表すと、下式（７）
【０１０６】
2006022447.tif 000044
（７）
【０１０７】
で示される染料０．０５ｇ及び無水芒硝５．０ｇを、大豆蛋白含有繊維からなる編み物５ｇをセットした染色装置（浴比１：２０、浴温は６０℃）中に投入し、投入後６０℃で約２０分間編み物を処理した。次いで、炭酸ソーダ２．０ｇを浴中に投入し、更に、６０℃で６０分間編み物を染色後、洗浄した。斑がなく、均一な赤色の染色物が得られた。染色物の洗濯堅牢度、汗日光堅牢度、耐光堅牢度や塩素堅牢度は良好であり、染色再現性も良好である。
【０１０８】
実施例９
遊離酸の形で表すと、下式（８）
【０１０９】
2006022447.tif 000045
（８）
【０１１０】
で示される染料０．０５ｇ及び無水芒硝５．０ｇを、大豆蛋白含有繊維からなる編み物５ｇをセットした染色装置（浴比１：２０、浴温は６０℃）中に投入し、投入後６０℃で約２０分間編み物を処理し、次いで、炭酸ソーダ２．０ｇを浴中に投入し、更に、後６０℃で６０分間編み物を染色後、洗浄する。斑がなく、均一な赤色の染色物が得られる。染色物の洗濯堅牢度、汗日光堅牢度、耐光堅牢度や塩素堅牢度は良好であり、染色再現性も良好である。
【０１１１】
実施例１０
遊離酸の形が、下式（９）
【０１１２】
2006022447.tif 000046
（９）
【０１１３】
で示される染料０．０５ｇ及び無水芒硝５．０ｇを、大豆蛋白含有繊維からなる編み物５ｇをセットした染色装置（浴比１：２０、浴温は６０℃）中に投入し、投入後６０℃で約２０分間編み物を処理し、次いで、炭酸ソーダ２．０ｇを浴中に投入し、更に、６０℃で６０分間編み物を染色後、洗浄する。斑がなく、均一な赤色の染色物が得られる。染色物の洗濯堅牢度、汗日光堅牢度、耐光堅牢度や塩素堅牢度は良好であり、染色再現性も良好である。
【０１１４】
実施例１１
遊離酸の形が、下式（１０）
【０１１５】
2006022447.tif 000047
（１０）
【０１１６】
で示される染料０．０５ｇ及び無水芒硝５．０ｇを、大豆蛋白含有繊維からなる編み物５ｇをセットした染色装置（浴比１：２０、浴温は７０℃）中に投入し、投入後７０℃で約２０分間編み物を処理し、次いで、炭酸ソーダ２．０ｇを浴中に投入し、更に、７０℃で６０分間編み物を染色後、洗浄した。斑がなく、均一な赤色の染色物が得られた。染色物の洗濯堅牢度、汗日光堅牢度、耐光堅牢度や塩素堅牢度は良好であり、染色再現性も良好である。
【０１１７】
実施例１２
遊離酸の形が、上式（５）で示される染料３００部、及び、上式（９）で示される染料７００部を混合すると赤色の反応染料混合物が得られる。この染料０．１０ｇ及び無水芒硝５．０ｇを、大豆蛋白含有繊維からなる編み物５ｇをセットした染色装置（浴比１：２０、浴温は６０℃）中に投入し、投入後６０℃で約２０分間編み物を処理し、次いで、炭酸ソーダ２．０ｇを浴中に投入し、更に、６０℃で６０分間編み物を染色後、洗浄する。斑がなく、均一な赤色の染色物が得られる。染色物の洗濯堅牢度、汗日光堅牢度、耐光堅牢度や塩素堅牢度は良好である。また、染色再現性は良好である。
【０１１８】
実施例１３
遊離酸の形が、上式（５）で示される染料３００部、及び、上式（１０）で示される染料７００部を混合して赤色の染料混合物を得た。この染料０．１０ｇ及び無水芒硝５．０ｇを、大豆蛋白含有繊維からなる編み物５ｇをセットした染色装置（浴比１：２０、浴温は７０℃）中に投入し、投入後７０℃で約２０分間編み物を処理し、次いで、炭酸ソーダ２．０ｇを浴中に投入し、更に、７０℃で６０分間編み物を染色後、洗浄した。斑がなく、均一な赤色の染色物が得られた。染色物の洗濯堅牢度、汗日光堅牢度、耐光堅牢度や塩素堅牢度は良好であり、染色再現性も良好である。
【０１１９】
実施例１４
遊離酸の形が、上式（７）で示される染料９００部、上式（９）で示される染料１００部を混合すると赤色の染料混合物が得られる。この染料０．１０ｇ及び無水芒硝５．０ｇを、大豆蛋白含有繊維からなる編み物５ｇをセットした染色装置（浴比１：２０、浴温は６０℃）中に投入し、投入後６０℃で約２０分間編み物を処理し、次いで、炭酸ソーダ２．０ｇを浴中に投入し、更に、６０℃で６０分間編み物を染色後、洗浄する。斑がなく、均一な赤色の染色物が得られる。染色物の洗濯堅牢度、汗日光堅牢度、耐光堅牢度や塩素堅牢度は良好であり、染色再現性も良好である。
【０１２０】
実施例１５
遊離酸の形が、上式（１１）で示される染料０．１０ｇ及び無水芒硝５．０ｇを、大豆蛋白含有繊維からなる編み物５ｇをセットした染色装置（浴比１：２０、浴温は６０℃）中に投入し、投入後６０℃で約２０分間編み物を処理し、次いで、炭酸ソーダ２．０ｇを浴中に投入し、更に、６０℃で６０分間編み物を染色後、洗浄した。斑がなく、均一な青色の染色物が得られた。染色物の洗濯堅牢度、汗日光堅牢度、耐光堅牢度や塩素堅牢度は良好であり、染色再現性も良好である。
【０１２１】
実施例１６
遊離酸の形で表すと、下式（１２）
【０１２２】
2006022447.tif 000048
（１２）
【０１２３】
で示される染料０．１０ｇ及び無水芒硝５．０ｇを、大豆蛋白含有繊維からなる編み物５ｇをセットした染色装置（浴比１：２０、浴温は５０℃）中に投入し、投入後５０℃で約２０分間編み物を処理し、次いで、炭酸ソーダ２．０ｇを浴中に投入し、更に、５０℃で６０分間編み物を染色後、洗浄した。斑がなく、均一な青色の染色物が得られた。染色物の洗濯堅牢度、汗日光堅牢度、耐光堅牢度や塩素堅牢度は良好であり、染色再現性も良好である。
【０１２４】
実施例１７
遊離酸の形が、下式（１３）
【０１２５】
2006022447.tif 000049
（１３）
【０１２６】
で示される染料０．１０ｇ及び無水芒硝５．０ｇを、大豆蛋白含有繊維からなる編み物５ｇをセットした染色装置（浴比１：２０、浴温は６０℃）中に投入し、投入後６０℃で約２０分間編み物を処理し、次いで、炭酸ソーダ２．０ｇを浴中に投入し、更に、６０℃で６０分間編み物を染色後、洗浄した。斑がなく、均一な青色の染色物が得られた。染色物の洗濯堅牢度、汗日光堅牢度、耐光堅牢度や塩素堅牢度は良好であり、染色再現性も良好である。
【０１２７】
実施例１８
遊離酸の形が、下式（１４）
【０１２８】
2006022447.tif 000050
（１４）
【０１２９】
で示される染料０．１０ｇ及び無水芒硝５．０ｇを、大豆蛋白含有繊維からなる編み物５ｇをセットした染色装置（浴比１：２０、浴温は６０℃）中に投入し、投入後６０℃で約２０分間編み物を処理し、次いで、炭酸ソーダ２．０ｇを浴中に投入し、更に、６０℃で６０分間編み物を染色後、洗浄する。斑がなく、均一な青色の染色物が得られる。染色物の洗濯堅牢度、汗日光堅牢度、耐光堅牢度や塩素堅牢度は良好であり、染色再現性も良好である。
【０１３０】
実施例１９
遊離酸の形が、下式（１５）
【０１３１】
2006022447.tif 000051
（１５）
【０１３２】
で示される染料０．２０ｇ及び無水芒硝５．０ｇを、大豆蛋白含有繊維からなる編み物５ｇをセットした染色装置（浴比１：２０、浴温は７０℃）中に投入し、投入後７０℃で約２０分間編み物を処理し、次いで、炭酸ソーダ２．０ｇを浴中に投入し、更に、７０℃で６０分間編み物を染色後、洗浄した。斑がなく、均一な青色の染色物が得られた。染色物の洗濯堅牢度、汗日光堅牢度、耐光堅牢度や塩素堅牢度は良好であった。また、染色再現性も良好であった。
【０１３３】
実施例２０
遊離酸の形が、下式（１６）
【０１３４】
2006022447.tif 000052
（１６）
で示される染料０．２０ｇ及び無水芒硝５．０ｇを、大豆蛋白含有繊維からなる編み物５ｇをセットした染色装置（浴比１：２０、浴温は５０℃）中に投入し、投入後５０℃で約２０分間編み物を処理し、次いで、炭酸ソーダ２．０ｇを浴中に投入し、更に、５０℃で６０分間編み物を染色後、洗浄した。斑がなく、均一な青色の染色物が得られた。染色物の洗濯堅牢度、汗日光堅牢度、耐光堅牢度や塩素堅牢度は良好であった。また、染色再現性も良好であった。
【０１３５】
実施例２１
遊離酸の形が、下式（１７）
【０１３６】
2006022447.tif 000053
（１７）
【０１３７】
で示される染料４００部及び上式（１１）で示される染料６００部を混合すると青色の染料混合物が得られる。この染料０．１０ｇ及び無水芒硝５．０ｇを、大豆蛋白含有繊維からなる編み物５ｇをセットした染色装置（浴比１：２０、浴温は７０℃）中に投入し、投入後７０℃で約２０分間編み物を処理し、次いで、炭酸ソーダ２．０ｇを浴中に投入し、更に、７０℃で６０分間編み物を染色後、洗浄した。斑がなく、均一な青色の染色物が得られた。染色物の洗濯堅牢度、汗日光堅牢度、耐光堅牢度や塩素堅牢度は良好であり、染色再現性も良好である。
【０１３８】
実施例２２
遊離酸の形が、上式（１１）で示される染料５００部及び上式（１２）で示される染料５００部を混合すると青色の染料混合物が得られる。この染料０．１０ｇ及び無水芒硝５．０ｇを、大豆蛋白含有繊維からなる編み物５ｇをセットした染色装置（浴比１：２０、浴温は６０℃）中に投入し、投入後６０℃で約２０分間編み物を処理し、次いで、炭酸ソーダ２．０ｇを浴中に投入し、更に、６０℃で６０分間編み物を染色後、洗浄する。斑がなく、均一な青色の染色物が得られる。染色物の洗濯堅牢度、汗日光堅牢度、耐光堅牢度や塩素堅牢度は良好であり、染色再現性も良好である。
【０１３９】
実施例２３
遊離酸の形が、上式（１１）で示される染料２００部及び上式（１３）で示される染料８００部を混合すると青色の染料混合物が得られる。この染料０．１０ｇ及び無水芒硝５．０ｇを、大豆蛋白含有繊維からなる編み物５ｇをセットした染色装置（浴比１：２０、浴温は６０℃）中に投入し、投入後６０℃で約２０分間編み物を処理し、次いで、炭酸ソーダ２．０ｇを浴中に投入し、更に、６０℃で６０分間編み物を染色後、洗浄する。斑がなく、均一な青色の染色物が得られる。染色物の洗濯堅牢度、汗日光堅牢度、耐光堅牢度や塩素堅牢度は良好であり、染色再現性も良好である。
【０１４０】
実施例２４
遊離酸の形が、上式（１２）で示される染料５００部及び上式（１３）で示される染料５００部を混合すると、青色の染料混合物が得られる。この染料０．１０ｇ及び無水芒硝５．０ｇを、大豆蛋白含有繊維からなる編み物５ｇをセットした染色装置（浴比１：２０、浴温は６０℃）中に投入し、投入後６０℃で約２０分間編み物を処理し、次いで、炭酸ソーダ２．０ｇを浴中に投入し、更に、６０℃で６０分間編み物を染色後、洗浄する。斑がなく、均一な青色の染色物が得られる。染色物の洗濯堅牢度、汗日光堅牢度、耐光堅牢度や塩素堅牢度は良好であり、染色再現性も良好である。
【０１４１】
実施例２５
遊離酸の形が、上式（１３）で示される染料３００部及び上式（１６）で示される染料７００部を混合すると、青色の染料混合物が得られる。この染料０．２０ｇ及び無水芒硝５．０ｇを、大豆蛋白含有繊維からなる編み物５ｇをセットした染色装置（浴比１：２０、浴温は６０℃）中に投入し、投入後６０℃で約２０分間編み物を処理し、次いで、炭酸ソーダ２．０ｇを浴中に投入し、更に、６０℃で６０分間編み物を染色後、洗浄する。斑がなく、均一な青色の染色物が得られる。染色物の洗濯堅牢度、汗日光堅牢度、耐光堅牢度や塩素堅牢度は良好であり、染色再現性も良好である。
【０１４２】
実施例２６
遊離酸の形が、上式（１１）で示される染料６５０部、上式（１３）で示される染料１５０部及び上式（１７）で示される染料２００部を混合して青色の染料混合物を得た。この染料０．２０ｇ及び無水芒硝５．０ｇを、大豆蛋白含有繊維からなる編み物５ｇをセットした染色装置（浴比１：２０、浴温は６０℃）中に投入し、投入後６０℃で約２０分間編み物を処理し、次いで、炭酸ソーダ２．０ｇを浴中に投入し、更に、この温度で６０分間編み物を染色後、洗浄した。斑がなく、均一な青色の染色物が得られた。染色物の洗濯堅牢度、汗日光堅牢度、耐光堅牢度や塩素堅牢度は良好であり、染色再現性も良好である。
【０１４３】
実施例２７
遊離酸の形が、上式（１）で示される染料０．０５ｇ、上式（７）で示される染料０．０５ｇ及び無水芒硝５．０ｇを、大豆蛋白含有繊維からなる編み物５ｇをセットした染色装置（浴比１：２０、浴温は６０℃）中に投入し、投入後６０℃で約２０分間編み物を処理し、次いで、炭酸ソーダ２．０ｇを浴中に投入し、更に、この温度で６０分間編み物を染色後、洗浄すると、洗濯、汗日光、耐光及び塩素堅牢度が良好であり、斑のない均一なオレンジ色の染色物が得られる。上記染色の再現性も良好である。
【０１４４】
実施例２８〜６５
下表１に記載の２種の染料Ａ及びＢを用いて、実施例２７に記載の方法に準じて染色すると、諸堅牢度に優れた染色物を再現性良く得ることができる。
【０１４５】
【表１】
2006022447.tif 000054
【０１４６】
実施例６６〜１０１
下表２及び３に記載の３種の染料Ｃ、Ｄ及びＥを用いて、実施例２７に記載の方法に準じて染色すると、諸堅牢度に優れた染色物を再現性良く得ることができる。
【０１４７】
【表２】
2006022447.tif 000055
【０１４８】
【表３】
2006022447.tif 000056
【０１４９】
実施例１０２
実施例８７で使用したものと同種及び同量の染料及び無水芒硝５．０ｇを、大豆蛋白含有繊維２．５ｇと綿繊維２．５ｇからなる編み物をセットした染色装置（浴比１：２０、浴温は７０℃）中に投入し、投入後７０℃で約２０分間編み物を処理し、次いで、炭酸ソーダ２．０ｇを浴中に投入し、更に、７０℃で６０分間編み物を染色後、洗浄した。洗濯堅牢度、汗日光堅牢度、耐光堅牢度及び塩素堅牢度が良好であり、大豆蛋白含有繊維及び綿繊維の色相が近似であり、斑のない均一な茶色の染色物が得られた。また、上記染色の再現性も良好である。
【０１５０】
実施例１０３
実施例８８で使用した同種、同量の染料及び無水芒硝５．０ｇを、大豆蛋白含有繊維２．５ｇと綿繊維２．５ｇからなる編み物をセットした染色装置（浴比１：２０、浴温は７０℃）中に公知の方法で投入し、投入後７０℃で約２０分間編み物を処理し、次いで、炭酸ソーダ２．０ｇを浴中に投入し、更に、この温度で６０分間編み物を染色後、洗浄すると、洗濯、汗日光、耐光及び塩素堅牢度が良好であり、大豆蛋白含有繊維及び綿繊維の色相が近似である斑のない均一な茶色の染色物が得られた。また、上記染色の再現性も良好である。
【０１５１】
比較例１
０．１ｇのＣ．Ｉ．Ｒｅａｃｔｉｖｅ  Ｙｅｌｌｏｗ  ８４、０．０９ｇのＣ．Ｉ．Ｒｅａｃｔｉｖｅ  Ｒｅｄ  １４１及び０．０９ｇのＣ．Ｉ．Ｒｅａｃｔｉｖｅ  Ｂｌｕｅ  １６０の染料混合物を使用し、且つ染色温度を８０℃とする以外は実施例１０３と同様にして大豆蛋白含有繊維２．５ｇと綿繊維２．５ｇからなる編み物を染色した。
得られた染色物は、綿繊維が茶色であり、大豆蛋白含有繊維が紫色の染色物であって、互いの色相が近似のものではなかった。
【０１５２】
実施例１０４
実施例９７で使用した染料混合物及び無水芒硝５．０ｇを、大豆蛋白含有繊維２．５ｇと綿繊維２．５ｇからなる編み物をセットした染色装置（浴比１：２０、浴温は７０℃）中に投入し、投入後７０℃で約２０分間編み物を処理し、次いで、炭酸ソーダ２．０ｇを浴中に投入し、更に７０℃で６０分間編み物を染色後、洗浄した。
洗濯堅牢度、汗日光堅牢度、耐光堅牢度及び塩素堅牢度が良好であり、大豆蛋白含有繊維及び綿繊維の色相が近似であり、且つ斑のない均一な茶色の染色物が得られた。また、上記染色の再現性も良好である。
【０１５３】
実施例１０５
実施例９８で使用した染料混合物及び無水芒硝５．０ｇを、大豆蛋白含有繊維２．５ｇと綿繊維２．５ｇからなる編み物をセットした染色装置（浴比１：２０、浴温は７０℃）中に投入し、７０℃で約２０分間編み物を処理し、次いで、炭酸ソーダ２．０ｇを浴中に投入し、更に７０℃で６０分間編み物を染色後、洗浄した。
洗濯堅牢度、汗日光堅牢度、耐光堅牢度及び塩素堅牢度が良好であり、大豆蛋白含有繊維及び綿繊維の色相が近似であり、且つ斑のない均一な茶色の染色物が得られた。また、上記染色の再現性も良好である。
【０１５４】
実施例１０６
実施例６９で使用した染料混合物の２００部を熱水で溶解後、２５℃まで冷却し、アルギン酸ソーダ１部、メタニトロベンゼンスルホン酸ソーダ１０部及び炭酸水素ナトリウム２０部を添加し、更に水を加えて全量を２５℃で１０００部とした。この液をパジング液として用いて、大豆蛋白含有繊維と綿からなる織物をパジングし、織物を１２０℃で２分間乾燥し、次いで１００℃で５分間スチーミングして染料を固着させる。均一な茶色であり、洗濯、汗日光及び塩素堅牢度が良好な染色物が得られる。又、上記染色を繰り返しても、染色の再現性は良好である。
【０１５５】
実施例１０７
実施例６９で使用した反応染料混合物を用いて、以下の組成をもつ色糊を作る。
【０１５６】
【表４】
2006022447.tif 000057
【０１５７】
この色糊を大豆蛋白含有繊維上に印捺し、中間乾燥後、１００℃で５分間スチーミングを行い、湯洗い、ソーピング、湯洗い後、乾燥して仕上げる。均一な茶色の捺染物が得られる。得られる捺染物の洗濯堅牢度、汗日光堅牢度及び塩素堅牢度等は良好である。
【０１５８】
実施例１０８
実施例６９で使用した反応染料混合物３０ｇをそれぞれ熱水に溶解した後、２５℃に冷却する。この染料溶液に、３２．５％苛性ソーダ水溶液１５ｇ及び５０度ボーメの水ガラス１５０ｇを添加し、更に２５℃で水を加えて全量を１０００ｇとした直後に、この液をパジング液として木綿織物をパジングする。パジングした木綿織物を巻き上げ、ポリエチレンフィルムで密閉して２５℃の室温で２０時間放置した後、常法で洗浄し、乾燥して仕上げる。洗濯堅牢度、汗日光堅牢度及び塩素堅牢度等が良好であり、均一な茶色の染色物が得られる。
【産業上の利用可能性】
【０１５９】
本発明の方法で得られる染色物や捺染物は、絹のような光沢を持ち、通気性と保温性に優れ、軽量であるので、天然繊維の代替品として有用である。